(57)【要約】  本発明は、化粧板の意匠性や感触を向上させるために深いエンボス形状を賦型した場合でも、被着材に貼り合わせた際のエンボス形状の潰れが抑制されている化粧シート及びそれを用いた化粧板を提供する。  本発明は、具体的には、厚さ方向において順に、基材シートと、透明性樹脂層と、表面保護層とを備える積層体から構成される化粧シートであって、（１）前記化粧シートは、前記表面保護層の側からエンボス凹凸模様を有し、（２）前記エンボス凹凸模様の凸部は、凹部と連続的につながる盛り上がり部分であり、当該凸部は前記エンボス凹凸模様を有していない部分の前記表面保護層の表面を基準面として当該基準面から突出しており、（３）前記表面保護層の表面におけるＪＩＳ  Ｂ０６０１（２００１）に規定されている粗さ曲線の最大山高さＲｐが３０μｍ以上である、ことを特徴とする化粧シートを提供する。
2018062340.tif 000002
【特許請求の範囲】
【請求項１】
厚さ方向において順に、基材シートと、透明性樹脂層と、表面保護層とを備える積層体から構成される化粧シートであって、
（１）前記化粧シートは、前記表面保護層の側からエンボス凹凸模様を有し、
（２）前記エンボス凹凸模様の凸部は、凹部と連続的につながる盛り上がり部分であり、当該凸部は前記エンボス凹凸模様を有していない部分の前記表面保護層の表面を基準面として当該基準面から突出しており、
（３）前記表面保護層の表面におけるＪＩＳ  Ｂ０６０１（２００１）に規定されている粗さ曲線の最大山高さＲｐが３０μｍ以上である、
ことを特徴とする化粧シート。
【請求項２】
前記表面保護層の表面におけるＪＩＳ  Ｂ０６０１（１９９４）に規定される十点平均粗さＲｚｊｉｓが５０μｍ以上である、請求項１に記載の化粧シート。
【請求項３】
前記表面保護層の表面におけるＪＩＳ  Ｂ０６０１（２００１）に規定されている粗さ曲線要素の平均長さＲＳｍと前記Ｒｚｊｉｓとの比ＲＳｍ／Ｒｚｊｉｓが２０以下である、請求項２に記載の化粧シート。
【請求項４】
前記化粧シートの厚さをｔとし、前記エンボス凹凸模様の深さをｄとした場合に、０．４ｔ≦ｄ≦ｔの範囲内である、請求項１〜３のいずれかに記載の化粧シート。
【請求項５】
前記表面保護層は、１）前記表面保護層が単層から構成される場合には当該単層の厚さより大きい粒子径の微粒子を含有し、２）前記表面保護層が多層から構成される場合には当該多層を構成する最表層の厚さより大きい粒子径の微粒子を含有する、請求項１〜４のいずれかに記載の化粧シート。
【請求項６】
前記微粒子は、超臨界逆相蒸発法によりベシクル化されている、請求項５に記載の化粧シート。
【請求項７】
前記表面保護層は、総厚さが１５μｍ以上である、請求項１〜６のいずれかに記載の化粧シート。
【請求項８】
前記表面保護層は、電離放射線硬化型樹脂を含有する、請求項１〜７のいずれかに記載の化粧シート。
【請求項９】
前記基材シート及び前記透明性樹脂層は、非ハロゲン系熱可塑性樹脂を含有する、請求項１〜８のいずれかに記載の化粧シート。
【請求項１０】
前記非ハロゲン系熱可塑性樹脂は、オレフィン系熱可塑性樹脂である、請求項９に記載の化粧シート。
【請求項１１】
厚さ方向において順に、化粧板基材と、化粧シートとを備える積層体から構成される化粧板であって、
（１）前記化粧シートは、厚さ方向において順に、基材シートと、透明性樹脂層と、表面保護層とを備える積層体から構成され、
（２）前記化粧シートは、前記表面保護層の側からエンボス凹凸模様を有し、
（３）前記エンボス凹凸模様の凸部は、凹部と連続的につながる盛り上がり部分であり、当該凸部は前記エンボス凹凸模様を有していない部分の前記表面保護層の表面を基準面として当該基準面から突出しており、
（４）前記表面保護層の表面におけるＪＩＳ  Ｂ０６０１（２００１）に規定されている粗さ曲線の最大山高さＲｐが３０μｍ以上である、
ことを特徴とする化粧板。
【請求項１２】
前記化粧板基材は、中密度木質繊維板、高密度木質繊維板、パーティクルボード、針葉樹合板、広葉樹合板、早成樹合板、コルクシート、コルク含有複合基材及び熱可塑性樹脂基材からなる群から選択される少なくとも一種である、請求項１１に記載の化粧板。
【発明の詳細な説明】
【技術分野】
【０００１】
本発明は、化粧シート及び化粧板に関する。
【背景技術】
【０００２】
従来、建築物の内装に用いられる内装材には意匠性が求められており、このような内装材として化粧板が用いられている。特に、床面に用いられる化粧板の表面には、意匠性と共に耐傷性が求められる。【０００３】
また、欧米の文化では住宅等の屋内でも土足で歩行することが通常となっているため、欧米の室内用の床には耐傷性を考慮して、主に低圧メラミンフロアが用いられている。しかしながら、低圧メラミンフロアは歩行の際に音が響き易く、感触が硬く、冷たいという問題がある。【０００４】
近年、低圧メラミンフロアに代わり、被着材（化粧板基材）としての一般的にコルクに代表されるチップボードに塩化ビニル樹脂の化粧シート（塩化ビニル系化粧シート）を貼り合わせたフロア（いわゆるハイブリッドフロア）が用いられている。チップボードとは、製材工場で廃棄される材木屑や、樹皮、小径丸太や解体工事現場で廃棄される建築廃材等を機械的に粉砕してチップ状とし、合成樹脂接着剤と共に板状に圧縮成形して得られる基材である。【０００５】
上述のハイブリットフロアは被着材としてチップボードを用いることにより、環境に優しく、遮音、断熱効果があり、感触が柔らかいという点で優れており、更に化粧シートを貼り合わせることで、施工時の色のばらつきが抑制される。しかしながら、欧州では環境問題を考慮して塩化ビニル系樹脂を用いない化粧板が求められている。【０００６】
この点、日本では塩化ビニル系樹脂を用いない化粧板として、例えばオレフィン系樹脂を使用した化粧シートを被着材に貼り合せた化粧板が用いられている。しかしながら、このような化粧シートをチップボードなどの被着材に貼り合わせて化粧板とすると、被着材の表面凹凸形状が化粧シート表面に表出し、化粧板の表面が平滑にならず意匠性を低下させるという問題がある（なお、被着材の表面凹凸形状によって化粧シート表面に表出する凹凸形状を「ダク」ともいう）。また、化粧シートの厚さを厚くする方法により化粧板の表面の平滑性を向上させると、化粧シートが厚いためにエンボス賦形性に劣り、エンボス形状が浅くなると、意匠性が低下するという問題がある。【０００７】
これらの問題を改善するために、例えば、特許文献１には、「基材シート上に少なくとも透明性樹脂層及び表面保護層が順に積層されており、且つ、前記基材シートの裏面に少なくともバッカー層が積層されている化粧シートであって、
（１）前記化粧シートの表面の十点平均粗さＲｚｊｉｓが４０μｍ以上であり、
（２）前記表面保護層が電離放射線硬化型樹脂を含み、
（３）前記基材シート、前記透明性樹脂層及び前記バッカー層が、いずれも非ハロゲン系熱可塑性樹脂を含み、
（４）前記バッカー層の厚さが１２０〜２５０μｍであり、
（５）前記バッカー層のマルテンス硬さが５０〜８０Ｎ／ｍｍ２であり、
（６）前記バッカー層は、前記基材シートの裏面に対してバッカー層形成用樹脂組成物を溶融状態で押出し成形することにより積層される、
ことを特徴とする化粧シート。」が開示されている。【０００８】
特許文献１に記載の化粧シートは、チップボードなどの被着材に貼り合わせて化粧板を作製した際にダクの発生が抑制されており、且つエンボス賦型性に優れるとともに被着材に貼り合わせた際にエンボス潰れが抑制されているものである。
【先行技術文献】
【特許文献】
【０００９】
【特許文献１】特開２０１６−６４６２９号公報
【発明の概要】
【発明が解決しようとする課題】
【００１０】
しかしながら、化粧板の意匠性や感触を向上させるために深いエンボス形状を賦型した場合には、化粧シートの状態では意匠性及び感触に優れていても被着材に貼り合わせた際に深いエンボス形状が潰れて所望の意匠性及び感触が得られないという問題がある。【００１１】
よって、本発明は、化粧板の意匠性や感触を向上させるために深いエンボス形状を賦型した場合でも、被着材に貼り合わせた際のエンボス形状の潰れが抑制されている化粧シート及びそれを用いた化粧板を提供することを目的とする。
【課題を解決するための手段】
【００１２】
本発明者は、鋭意研究を重ねた結果、厚さ方向において順に、基材シートと、透明性樹脂層と、表面保護層とを備える積層体から構成される化粧シートであって、表面保護層の側から特定のエンボス凹凸模様を有する場合には、上記目的を達成できることを見出し、本発明を完成するに至った。【００１３】
即ち、本発明は、下記の化粧シート及び化粧板に関する。
１．厚さ方向において順に、基材シートと、透明性樹脂層と、表面保護層とを備える積層体から構成される化粧シートであって、
（１）前記化粧シートは、前記表面保護層の側からエンボス凹凸模様を有し、
（２）前記エンボス凹凸模様の凸部は、凹部と連続的につながる盛り上がり部分であり、当該凸部は前記エンボス凹凸模様を有していない部分の前記表面保護層の表面を基準面として当該基準面から突出しており、
（３）前記表面保護層の表面におけるＪＩＳ  Ｂ０６０１（２００１）に規定されている粗さ曲線の最大山高さＲｐが３０μｍ以上である、
ことを特徴とする化粧シート。
２．前記表面保護層の表面におけるＪＩＳ  Ｂ０６０１（１９９４）に規定される十点平均粗さＲｚｊｉｓが５０μｍ以上である、上記項１に記載の化粧シート。
３．前記表面保護層の表面におけるＪＩＳ  Ｂ０６０１（２００１）に規定されている粗さ曲線要素の平均長さＲＳｍと前記Ｒｚｊｉｓとの比ＲＳｍ／Ｒｚｊｉｓが２０以下である、上記項２に記載の化粧シート。
４．前記化粧シートの厚さをｔとし、前記エンボス凹凸模様の深さをｄとした場合に、０．４ｔ≦ｄ≦ｔの範囲内である、上記項１〜３のいずれかに記載の化粧シート。
５．前記表面保護層は、１）前記表面保護層が単層から構成される場合には当該単層の厚さより大きい粒子径の微粒子を含有し、２）前記表面保護層が多層から構成される場合には当該多層を構成する最表層の厚さより大きい粒子径の微粒子を含有する、上記項１〜４のいずれかに記載の化粧シート。
６．前記微粒子は、超臨界逆相蒸発法によりベシクル化されている、上記項５に記載の化粧シート。
７．前記表面保護層は、総厚さが１５μｍ以上である、上記項１〜６のいずれかに記載の化粧シート。
８．前記表面保護層は、電離放射線硬化型樹脂を含有する、上記項１〜７のいずれかに記載の化粧シート。
９．前記基材シート及び前記透明性樹脂層は、非ハロゲン系熱可塑性樹脂を含有する、上記項１〜８のいずれかに記載の化粧シート。
１０．前記非ハロゲン系熱可塑性樹脂は、オレフィン系熱可塑性樹脂である、上記項９に記載の化粧シート。
１１．厚さ方向において順に、化粧板基材と、化粧シートとを備える積層体から構成される化粧板であって、
（１）前記化粧シートは、厚さ方向において順に、基材シートと、透明性樹脂層と、表面保護層とを備える積層体から構成され、
（２）前記化粧シートは、前記表面保護層の側からエンボス凹凸模様を有し、
（３）前記エンボス凹凸模様の凸部は、凹部と連続的につながる盛り上がり部分であり、当該凸部は前記エンボス凹凸模様を有していない部分の前記表面保護層の表面を基準面として当該基準面から突出しており、
（４）前記表面保護層の表面におけるＪＩＳ  Ｂ０６０１（２００１）に規定されている粗さ曲線の最大山高さＲｐが３０μｍ以上である、
ことを特徴とする化粧板。
１２．前記化粧板基材は、中密度木質繊維板、高密度木質繊維板、パーティクルボード、針葉樹合板、広葉樹合板、早成樹合板、コルクシート、コルク含有複合基材及び熱可塑性樹脂基材からなる群から選択される少なくとも一種である、上記項１１に記載の化粧板。
【発明の効果】
【００１４】
本発明の化粧シートは、厚さ方向において順に、基材シートと、透明性樹脂層と、表面保護層とを備える積層体から構成される化粧シートであって、
（１）前記化粧シートは、前記表面保護層の側からエンボス凹凸模様を有し、
（２）前記エンボス凹凸模様の凸部は、凹部と連続的につながる盛り上がり部分であり、当該凸部は前記エンボス凹凸模様を有していない部分の前記表面保護層の表面を基準面として当該基準面から突出しており、
（３）前記表面保護層の表面におけるＪＩＳ  Ｂ０６０１（２００１）に規定されている粗さ曲線の最大山高さＲｐが３０μｍ以上である、
ことを特徴とする。
上記特徴を有することにより、化粧板の意匠性や感触を向上させるために深いエンボス形状を賦型した場合でも、被着材に貼り合わせた際のエンボス形状の潰れが抑制されている。よって、化粧シートの状態だけでなく化粧板の状態でも、エンボス凹凸模様による意匠性及び感触に優れている。このような本発明の化粧シート及び化粧板は、床材用途に用いる化粧シート及び化粧板として有用である。
【図面の簡単な説明】
【００１５】
【図１】本発明の化粧シートの一例を模式的に示した断面図である。
【図２】本発明の化粧シートの一例を模式的に示した断面図である。
【図３】本発明の化粧板の構成部材の一例を模式的に示した断面図である。
【図４】本発明の化粧シートのエンボス凹凸模様の形状一例（ａ）〜（ｄ）に模式的に示した断面図である。
【発明を実施するための形態】
【００１６】
１．化粧シート
本発明の化粧シートは、厚さ方向において順に、基材シートと、透明性樹脂層と、表面保護層とを備える積層体から構成される化粧シートであって、
（１）前記化粧シートは、前記表面保護層の側からエンボス凹凸模様を有し、
（２）前記エンボス凹凸模様の凸部は、凹部と連続的につながる盛り上がり部分であり、当該凸部は前記エンボス凹凸模様を有していない部分の前記表面保護層の表面を基準面として当該基準面から突出しており、
（３）前記表面保護層の表面におけるＪＩＳ  Ｂ０６０１（２００１）に規定されている粗さ曲線の最大山高さＲｐが３０μｍ以上である、
ことを特徴とする。
【００１７】
上記特徴を有する本発明の化粧シートは、化粧板の意匠性や感触を向上させるために深いエンボス形状を賦型した場合でも、被着材に貼り合わせた際のエンボス形状の潰れが抑制されている。よって、化粧シートの状態だけでなく化粧板の状態でも、エンボス凹凸模様による意匠性及び感触に優れている。このような本発明の化粧シート及び化粧板は、床材用途に用いる化粧シート及び化粧板として有用である。
【００１８】
本発明の化粧シートは、厚さ方向において順に、基材シートと、透明性樹脂層と、表面保護層とを備える積層体から構成されており、表面保護層側から所定形状のエンボス凹凸模様を有していれば、その具体的構成（層構成）については限定されない。
【００１９】
具体的な実施態様では、例えば、基材シート上に、絵柄模様層、透明性接着剤層、透明性樹脂層、プライマー層及び表面保護層を順に積層してなり、更に基材シート裏面に裏面プライマー層を有する化粧シートが挙げられる（図３中の化粧シート１の態様）。また、図３には図示していないが、更に必要に応じて艶調整層を有していてもよい。
【００２０】
本明細書では、基材シートから見て表面保護層が積層されている方向を「上」又は「おもて面」と称し、基材シートから見て裏面プライマー層が積層されている方向を「下」又は「裏面」と称する。化粧シート又は化粧板の「おもて（側）の面」又は「表面保護層（側）の面」とは、化粧シート又は化粧板の施工後に視認される面を意味する。なお、以下では「表面保護層の側」という場合に、略記して「表面保護層側」ともいう。
【００２１】
以下、図面を参照しながら化粧シートについて説明する。
【００２２】
図１は、本発明の化粧シートの一例を示す断面図である。図１に示す化粧シート１は、基材シート２上に絵柄模様層３、透明性樹脂層４及び表面保護層（５、６）が積層されており、表面保護層側からエンボス凹凸模様を有している。エンボス凹凸模様のうち、凸部Ｃは凹部Ｄと連続的につながる盛り上がり部分であり、表面保護層の表面（平坦部分）を基準面として当該基準面から突出している。詳細は後述するが、表面保護層は１層でもよく２層以上でもよく、図１のように上層と下層の２層（表面保護層５、６）に分けて構成しているのは一態様である。
【００２３】
以下、本発明の化粧シートを構成する各層について具体的に説明する。なお、以下の記載において、「〜」で表される数値範囲の下限上限は「以上以下」を意味する（例えば、α〜βならば、α以上β以下である）。
【００２４】
基材シート
基材シートは、その表面（おもて面）には絵柄模様層等が順次積層される。基材シートの材質は限定されないが、非ハロゲン系熱可塑性樹脂を含有することが好ましい。
【００２５】
上記非ハロゲン系熱可塑性樹脂としては、低密度ポリエチレン（線状低密度ポリエチレンを含む），中密度ポリエチレン，高密度ポリエチレン，エチレン−αオレフィン共重合体，ホモポリプロピレン，ポリメチルペンテン，ポリブテン，エチレン−プロピレン共重合体，プロピレン−ブテン共重合体，エチレン−酢酸ビニル共重合体，エチレン−酢酸ビニル共重合体ケン化物、又は、これらの混合物等のオレフィン系熱可塑性樹脂、ポリエチレンテレフタレート，ポリブチレンテレフタレート，ポリエチレンナフタレート，ポリエチレンナフタレート−イソフタレート共重合体，ポリカーボネート，ポリアリレート等の熱可塑性エステル系樹脂、ポリ（メタ）アクリル酸メチル，ポリ（メタ）アクリル酸エチル，ポリアクリル酸エチル，ポリアクリル酸ブチル等のアクリル系熱可塑性樹脂、ナイロン−６，ナイロン−６６等のポリアミド系熱可塑性樹脂、又は、ポリイミド、ポリウレタン、ポリスチレン、アクリロニトリル−ブタジエン−スチレン樹脂等が挙げられる。また、これらの非ハロゲン系熱可塑性樹脂は単独で用いてもよいし、２種以上を混合して用いてもよい。中でも、絵柄模様層の印刷適性及びエンボス加工適性に優れ、安価である点で、オレフィン系熱可塑性樹脂が好ましい。
【００２６】
基材シートは、着色されていてもよい。この場合は、上記のような非ハロゲン系熱可塑性樹脂に対して着色材（顔料又は染料）を添加して着色することができる。着色材としては、例えば、二酸化チタン、カーボンブラック、酸化鉄等の無機顔料、フタロシアニンブルー等の有機顔料のほか、各種の染料も使用することができる。これらは、公知又は市販のものから１種又は２種以上を選ぶことができる。また、着色材の添加量も、所望の色合い等に応じて適宜設定すればよい。
【００２７】
基材シートには、必要に応じて、充填剤、艶消し剤、発泡剤、難燃剤、滑剤、帯電防止剤、酸化防止剤、紫外線吸収剤、光安定化剤等の各種の添加剤が含まれていてもよい。
【００２８】
基材シートの厚さは４０〜１００μｍが好ましい。基材シートの厚さが４０μｍ未満であると、化粧板基材に凹凸形状がある場合に当該凹凸の化粧板表面への表出を十分に抑制できないおそれがある。また、基材シートの厚さが１００μｍを超えると、化粧シートをロール状態で保存した際に巻きぐせがつくことにより、ロールラミネートが困難となるおそれがある。基材シートの厚さは、６０〜８０μｍがより好ましい。基材シートは、単層又は多層のいずれで構成されていてもよい。
【００２９】
基材シートは、絵柄模様層を形成するインキの密着性を高めるために表面（おもて面）にコロナ放電処理を施してもよい。コロナ放電処理の方法・条件は、公知の方法に従って実施すれば良い。また、必要に応じて、基材シートの裏面にコロナ放電処理を施したり、後述する裏面プライマー層を形成したりしてもよい。
【００３０】
絵柄模様層
絵柄模様層は、化粧シートに所望の絵柄（意匠）を付与する任意層であり、絵柄の種類等は限定的ではない。例えば、木目模様、レザー模様、石目模様、砂目模様、タイル貼模様、煉瓦積模様、布目模様、幾何学図形、文字、記号、抽象模様等が挙げられる。
【００３１】
絵柄模様層の形成方法は特に限定されず、例えば、公知の着色剤（染料又は顔料）を結着材樹脂とともに溶剤（又は分散媒）中に溶解（又は分散）して得られるインキを用いた印刷法により、基材シート表面に形成すればよい。インキとしては、化粧シートのＶＯＣを低減する観点からは水性組成物を用いることもできる。
【００３２】
着色剤としては、例えば、カーボンブラック、チタン白、亜鉛華、弁柄、紺青、カドミウムレッド等の無機顔料；アゾ顔料、レーキ顔料、アントラキノン顔料、キナクリドン顔料、フタロシアニン顔料、イソインドリノン顔料、ジオキサジン顔料等の有機顔料；アルミニウム粉、ブロンズ粉等の金属粉顔料；酸化チタン被覆雲母、酸化塩化ビスマス等の真珠光沢顔料；蛍光顔料；夜光顔料等が挙げられる。これらの着色剤は、単独又は２種以上を混合して使用できる。これらの着色剤は、シリカ等のフィラー、有機ビーズ等の体質顔料、中和剤、界面活性剤等とともに用いてもよい。
【００３３】
結着材樹脂としては、親水性処理されたポリエステル系ウレタン樹脂のほか、ポリエステル、ポリアクリレート、ポリビニルアセテート、ポリブタジエン、ポリ塩化ビニル、塩素化ポリプロピレン、ポリエチレン、ポリスチレン、ポリスチレン−アクリレート共重合体、ロジン誘導体、スチレン−無水マレイン酸共重合体のアルコール付加物、セルロース系樹脂なども併用できる。より具体的には、例えば、ポリアクリルアミド系樹脂、ポリ（メタ）アクリル酸系樹脂、ポリエチレンオキシド系樹脂、ポリＮ−ビニルピロリドン系樹脂、水溶性ポリエステル系樹脂、水溶性ポリアミド系樹脂、水溶性アミノ系樹脂、水溶性フェノール系樹脂、その他の水溶性合成樹脂；ポリヌクレオチド、ポリペプチド、多糖類等の水溶性天然高分子；等も使用することができる。また、例えば、天然ゴム、合成ゴム、ポリ酢酸ビニル系樹脂、（メタ）アクリル系樹脂、ポリ塩化ビニル系樹脂、ポリウレタン−ポリアクリル系樹脂等が変性したものないし前記天然ゴム等の混合物、その他の樹脂を使用することもできる。上記結着材樹脂は、単独又は２種以上を組み合わせて用いることができる。
【００３４】
溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤；ジクロロメタン、四塩化炭素、トリクロロエチレン、テトラクロロエチレン等の塩素系有機溶剤；水等の無機溶剤等が挙げられる。これらの溶剤（又は分散媒）は、単独又は２種以上を混合して使用できる。
【００３５】
絵柄模様層の形成に用いる印刷法としては、例えば、グラビア印刷法、オフセット印刷法、スクリーン印刷法、フレキソ印刷法、静電印刷法、インクジェット印刷法等が挙げられる。また、全面ベタ状の絵柄模様層を形成する場合には、例えば、ロールコート法、ナイフコート法、エアーナイフコート法、ダイコート法、リップコート法、コンマコート法、キスコート法、フローコート法、ディップコート法等の各種コーティング法が挙げられる。その他、手描き法、墨流し法、写真法、転写法、レーザービーム描画法、電子ビーム描画法、金属等の部分蒸着法、エッチング法等を用いたり、他の形成方法と組み合わせて用いたりしてもよい。
【００３６】
絵柄模様層の厚さは特に限定されず、製品特性に応じて適宜設定できるが、層厚は０．１〜１５μｍ程度である。
【００３７】
透明性樹脂層
透明性樹脂層は、透明性であれば特に限定されず、無色透明、着色透明、半透明等のいずれも含む。上記透明性樹脂層の材質は限定されないが、非ハロゲン系熱可塑性樹脂を含有することが好ましい。本発明の化粧シートにおいて、透明性樹脂層の厚さは、図２のＴ１で示される厚さであり、化粧シートの断面写真から１０箇所の透明性樹脂層の厚さを測定した平均値である。
【００３８】
上記非ハロゲン系熱可塑性樹脂としては、低密度ポリエチレン（線状低密度ポリエチレンを含む），中密度ポリエチレン，高密度ポリエチレン，エチレン−αオレフィン共重合体，ホモポリプロピレン，ポリメチルペンテン，ポリブテン，エチレン−プロピレン共重合体，プロピレン−ブテン共重合体，エチレン−酢酸ビニル共重合体，エチレン−酢酸ビニル共重合体ケン化物、又は、これらの混合物等のオレフィン系熱可塑性樹脂、ポリエチレンテレフタレート，ポリブチレンテレフタレート，ポリエチレンナフタレート，ポリエチレンナフタレート−イソフタレート共重合体，ポリカーボネート，ポリアリレート等の熱可塑性エステル系樹脂、ポリメタアクリル酸メチル，ポリメタアクリル酸エチル，ポリアクリル酸エチル，ポリアクリル酸ブチル等のアクリル系熱可塑性樹脂、ナイロン−６，ナイロン−６６等のポリアミド系熱可塑性樹脂、又は、ポリイミド、ポリウレタン、ポリスチレン、アクリロニトリル−ブタジエン−スチレン樹脂等が挙げられる。また、これらの非ハロゲン系熱可塑性樹脂は単独で用いてもよいし、２種以上を混合して用いてもよい。中でも、エンボス加工適性に優れ、安価である点で、オレフィン系熱可塑性樹脂が好ましい。
【００３９】
なお、透明性樹脂層は、透明性を有する限り、着色されていてもよい。
【００４０】
また、透明性樹脂層は、透明性を有する限り、必要に応じて、難燃剤、滑剤、帯電防止剤、酸化防止剤、紫外線吸収剤、光安定化剤等の各種の添加剤が含まれていてもよい。
【００４１】
透明性樹脂層の厚さは限定的ではないが、４０μｍ以上３００μｍ以下が好ましく、その中でも８０μｍ以上２００μｍ以下がより好ましく、８０μｍ以上１２０μｍ以下が最も好ましい。透明性樹脂層の厚さを上記範囲に設定することにより、深いエンボスを形成することができると共に、傷の発生や絵柄模様層の摩耗による削れ（絵柄取られ）を抑制する効果が得られ易い。
【００４２】
表面保護層
本発明の化粧シートは、表面に表面保護層が形成されている。本発明において、表面保護層の厚さは、図２のＴ２で示される厚さであり、図２のように表面保護層が表面保護層５（下層）と表面保護層６（上層）の二層で構成される場合には、両層の総厚さである。Ｔ２は１５μｍ以上が好ましく、２０〜４０μｍがより好ましい。ここで、Ｔ２は、後述する表面保護層の厚さより大きい粒子径の微粒子が存在しない部分の厚さを１０箇所測定した平均値である。かかる表面保護層の厚さは、前記透明性樹脂層と同様に化粧シートの断面写真から特定できる。なお、表面保護層が三層以上で構成される場合は、これら三層以上の各厚さの総厚さが表面保護層の厚さである。
【００４３】
本発明の化粧シートが後述する艶調整層を有する場合、表面保護層は艶調整層と隣接するように形成されている。具体的には、表面保護層の裏面が艶調整層と隣接している。本発明の化粧シートが艶調整層を有する場合、表面保護層は透明性であることが好ましい。
【００４４】
表面保護層は、表面保護層の厚さより大きい粒子径の微粒子（微粒子Ａ）を含有することが好ましい。微粒子Ａは、表面保護層の耐傷性を高める添加剤として作用する。なお、本明細書において、微粒子Ａの粒子径が表面保護層の厚さより大きいことは、ＳＥＭ（走査型電子顕微鏡）により確認することができ、例えば、化粧シートを表面に対して垂直方向に切断し、得られた断面の表面保護層の箇所をＳＥＭ（走査型電子顕微鏡）を用いて観察することにより確認することができる。なお、微粒子Ａは上記ＳＥＭの確認において、２００μｍ長さの観察において１つ以上の微粒子Ａが存在することが好ましい。
【００４５】
上記微粒子Ａの粒子径は、上記表面保護層の厚さより大きければ特に限定されない。微粒子Ａの粒子径が表面保護層の厚さ以下であると、表面保護層の耐傷性が十分でない。
【００４６】
上記微粒子Ａの粒子径は、１５〜５０μｍが好ましく、２０〜４５μｍがより好ましい。微粒子Ａの粒子径が大き過ぎると、表面保護層から脱落し易くなるおそれがある。
【００４７】
上記微粒子Ａの含有量は、上記表面保護層の樹脂成分１００質量部に対して５〜３０質量部が好ましい。微粒子Ａの含有量が多過ぎると、微粒子Ａの頭出ししている部分が擦れて削れた際に、擦れた箇所の艶が上がって目立ち、耐傷性が十分でなくなる。また、微粒子Ａの含有量が少な過ぎると表面保護層の耐傷性が十分でない。上記微粒子Ａの含有量は、上記表面保護層の樹脂成分１００質量部に対して５質量部以上３０質量部以下が好ましく、１０質量部以上２０質量部以下がより好ましい。
【００４８】
なお、本明細書において、上記微粒子Ａの粒子径は、ＳＥＭ（走査型電子顕微鏡）により測定することができ、例えば、化粧シートを表面に対して垂直方向に切断し、得られた断面の表面保護層の任意の箇所をＳＥＭ（走査型電子顕微鏡）を用いて撮影し、写り込んだ微粒子Ａの粒子径（直径）を平均することにより測定することができる。
【００４９】
表面保護層は、単層又は多層のいずれで構成されていてもよい。多層の場合には、図１及び図２に示す通り最もおもて側に位置する層（最表層）に微粒子Ａを含有することが好ましく、最表層の厚さよりも２〜１０μｍ大きな粒子径を有する微粒子Ａを含有することが好ましい。この場合の微粒子Ａの含有量は、最表層の樹脂成分１００質量部に対して５質量部以上３０質量部以下が好ましく、１０質量部以上２０質量部以下がより好ましい。
【００５０】
表面保護層は、擦れによる艶上がりを抑制するために、微粒子Ａとは別に表面保護層の厚さ以下の粒子径を有する微粒子（微粒子Ｂ）を含有してもよい。表面保護層中の微粒子Ｂの確認方法及び粒子径の測定方法については微粒子Ａの場合と同様である。微粒子Ｂの含有量は、表面保護層（多層の場合には微粒子Ｂを含有する層）の樹脂成分１００質量部に対して５質量部以上３０質量部以下が好ましい。
【００５１】
上記微粒子Ａ及びＢは、粒径に応じて表面保護層に耐傷性を付与することができ、艶消し効果を発揮することができれば特に限定されず、従来公知のものを用いることができる。上記微粒子Ａ及びＢとしては、例えば、シリカ微粒子、シリコーン樹脂等の無機粒子；架橋アルキル、架橋スチレン、ベンゾグアナミン樹脂、尿素−ホルムアルデヒド樹脂、フェノール樹脂、ポリエチレン、ナイロン等の有機物粒子等が挙げられる。これらの中でも、シリカ微粒子が好ましい。
【００５２】
上記表面保護層に含まれる樹脂成分としては限定的ではないが、電離放射線硬化型樹脂又は２液硬化型ウレタン系樹脂を含有することが好ましい。実質的には、これらの樹脂から形成されているものが好ましい。電離放射線硬化型樹脂又は２液硬化型ウレタン系樹脂により表面保護層を形成する場合には、化粧シートの耐摩耗性、耐衝撃性、耐汚染性、耐擦傷性、耐候性等を高め易い。これらの中でも、電離放射線硬化型樹脂がより好ましい。
【００５３】
電離放射線硬化型樹脂としては特に限定されず、紫外線、電子線等の電離放射線の照射により重合架橋反応可能なラジカル重合性二重結合を分子中に含むプレポリマー（オリゴマーを含む）及び／又はモノマーを主成分とする透明性樹脂が使用できる。これらのプレポリマー又はモノマーは、単体又は複数を混合して使用できる。硬化反応は、通常、架橋硬化反応である。
【００５４】
具体的には、前記プレポリマー又はモノマーとしては、分子中に（メタ）アクリロイル基、（メタ）アクリロイルオキシ基等のラジカル重合性不飽和基、エポキシ基等のカチオン重合性官能基等を有する化合物が挙げられる。また、ポリエンとポリチオールとの組み合わせによるポリエン／チオール系のプレポリマーも好ましい。ここで、（メタ）アクリロイル基とは、アクリロイル基又はメタクリロイル基の意味である。
【００５５】
ラジカル重合性不飽和基を有するプレポリマーとしては、例えば、ポリエステル（メタ）アクリレート、ウレタン（メタ）アクリレート、エポキシ（メタ）アクリレート、メラミン（メタ）アクリレート、トリアジン（メタ）アクリレート、シリコーン（メタ）アクリレート等が挙げられる。これらの分子量としては、通常２５０〜１０００００程度が好ましい。
【００５６】
ラジカル重合性不飽和基を有するモノマーとしては、例えば、単官能モノマーとして、メチル（メタ）アクリレート、２−エチルヘキシル（メタ）アクリレート、フェノキシエチル（メタ）アクリレート等が挙げられる。また、多官能モノマーとしては、例えば、ジエチレングリコールジ（メタ）アクリレート、プロピレングリコールジ（メタ）アクリレート、トリメチロールプロパントリ（メタ）アクリレート、トリメチロールプロパンエチレンオキサイドトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等が挙げられる。
【００５７】
カチオン重合性官能基を有するプレポリマーとしては、例えば、ビスフェノール型エポキシ樹脂、ノボラック型エポキシ化合物等のエポキシ系樹脂、脂肪酸系ビニルエーテル、芳香族系ビニルエーテル等のビニルエーテル系樹脂のプレポリマーが挙げられる。また、チオールとしては、例えば、トリメチロールプロパントリチオグリコレート、ペンタエリスリトールテトラチオグリコレート等のポリチオールが挙げられる。ポリエンとしては、例えば、ジオール及びジイソシアネートによるポリウレタンの両端にアリルアルコールを付加したものが挙げられる。
【００５８】
電離放射線硬化型樹脂を硬化させるために用いる電離放射線としては、電離放射線硬化型樹脂（組成物）中の分子を硬化反応させ得るエネルギーを有する電磁波又は荷電粒子が用いられる。通常は紫外線又は電子線を用いればよいが、可視光線、Ｘ線、イオン線等を用いてもよい。
【００５９】
２液硬化型ウレタン系樹脂としては特に限定されないが、中でも主剤としてＯＨ基を有するポリオール成分（アクリルポリオール、ポリエステルポリオール、ポリエーテルポリオール、エポキシポリオール等）と、硬化剤成分であるイソシアネート成分（トリレンジイソシアネート、ヘキサメチレンジイソシアネート、メタキシレンジイソシアネート等）とを含むものが使用できる。
【００６０】
上記例示の樹脂については１種又は２種以上を併用して用いることができる。
【００６１】
表面保護層には、耐候性を向上させるために、ベンゾトリアゾール系、ベンゾフェノン系、サリシレート系、トリアジン系などの紫外線吸収剤を添加するのが好ましい。紫外線を照射して樹脂層を硬化させる場合には、光重合開始剤として、アセトフェノン類、ベンゾフェノン類、ミヒラーベンゾイルベンゾエート、α−アミノオキシムエステル、テトラメチルチウラムモノサルファイド、チオキサントン類、芳香族ジアゾニウム塩、芳香族スルホニウム塩、メタロセン等、光重合促進剤（増感剤）としてｎ−ブチルアミン、トリエチルアミン、トリ−ｎ−ブチルホスフィン等を用いることができる。
【００６２】
また表面保護層には、抗菌性を付与する為に、抗菌剤を添加してもよい。抗菌剤としては、無機系抗菌剤、及び有機系抗菌剤がある。特に無機系抗菌剤は有機系抗菌剤に比べ一般に安全性が高く、耐久性、及び耐熱性にも優れているため望ましい。無機系抗菌剤とは、銀をはじめとする銅、亜鉛等の抗菌性金属を各種の無機物担体に担持したものである。抗菌剤の添加量は樹脂成分１００質量部に対して０．１〜１０質量部が好ましい。
【００６３】
また表面保護層には、必要に応じて、溶剤、染料，顔料等の着色剤、増量剤等の充填剤、消泡剤，レベリング剤，チクソトロピー性付与剤，難燃剤等の各種添加剤を加えてもよい。
【００６４】
表面保護層は、例えば、透明性樹脂層上又は後述する艶調整層上に電離放射線硬化型樹脂又は２液硬化型ウレタン系樹脂をグラビアコート、ロールコート等の公知の塗工法により塗工後、樹脂を硬化させることにより形成できる。
【００６５】
表面保護層の艶値は、表面保護層に含まれる樹脂成分、添加剤等の各物質の種類を選定する方法、上記各物質の含有量を適宜設定する方法、などによって調整できる。
【００６６】
エンボス形状
本発明の化粧シートは、表面保護層側からエンボス凹凸模様を有し、その凸部は、凹部と連続的につながる盛り上がり部分であり、当該凸部は前記エンボス凹凸模様を有していない部分の前記表面保護層の表面を基準面として当該基準面から突出しており、化粧シートの表面粗さ測定におけるＪＩＳ  Ｂ０６０１（２００１）に規定されている粗さ曲線の最大山高さＲｐが３０μｍ以上である。
【００６７】
よって、化粧板の意匠性や感触を向上させるために深いエンボス形状を賦型した場合でも、被着材に貼り合わせた際のエンボス形状の潰れが抑制されている。なお、本発明の化粧シートは上記の条件を満たすエンボス凹凸模様を有することが前提であるが、全てのエンボス凹凸模様が上記の条件を満たす必要はなく、凸部を有さないエンボス凹模様が一部含まれることは許容される。
【００６８】
エンボス凹凸模様の断面形状は凹凸模様の種類やエンボス版の表面性状に依存するが、代表的な断面形状としては、図４の（ａ）〜（ｄ）に模式的に例示できる。図４の（ａ）はエンボス凹凸模様の底部が平滑な形状をしている。（ｂ）はエンボス凹凸模様の底部が丸みを帯びている形状をしている。（ｃ）はエンボス凹凸模様の底部が三角形の形状をしている。また、（ｄ）はエンボス凹凸模様の底部が丸みを帯びている形状をしており、且つ凹部の途中には丸みを帯びた広がりを備えている。そして、（ａ）〜（ｄ）はいずれも表面保護層の平坦な表面（基準面）に対して突出した凸部（凹部と連続的につながる盛り上がり部分）を有している。
【００６９】
本発明の化粧シートは、表面保護層の表面における表面粗さ測定におけるＪＩＳ  Ｂ０６０１（２００１）に規定されている最大山高さＲｐが３０μｍ以上である。この中でも、３０μｍ以上１００μｍ以下が好ましい。Ｒｐがかかる範囲内にあることにより、化粧板の意匠性や感触を向上させるために深いエンボス形状を賦型した場合でも、被着材に貼り合わせた際のエンボス形状の潰れが抑制されている。よって、化粧シートの状態だけでなく化粧板の状態でも、エンボス凹凸模様による意匠性及び感触に優れている。
【００７０】
また、本発明の化粧シートは、表面保護層の表面におけるＪＩＳ  Ｂ０６０１（１９９４）に規定される十点平均粗さＲｚｊｉｓが５０μｍ以上であることが好ましく、５０μｍ以上１５０μｍ以下がより好ましい。Ｒｚｊｉｓがかかる範囲内にあることにより、意匠性や感触に優れる効果が得られ易い。
【００７１】
また、化粧シートの厚さ（図１に示される通り、基材シートから表面保護層の平坦な表面までの距離）をｔとし、エンボス凹凸模様の深さをｄ（なお、ｄはＪＩＳ  Ｂ０６０１（２００１）に規定されている最大高さＲｚである。）とした場合に、０．４ｔ≦ｄ≦ｔの範囲内であることが好ましく、０．５ｔ≦ｄ≦ｔの範囲内がより好ましい。これは、エンボス凹凸模様の深さが化粧シートの厚さに対する相対値として比較的深いことを意味し、ｔとｄとの関係がかかる範囲内にあることにより意匠性や感触が得られ易くなる。
【００７２】
更に、本発明の化粧シートは、表面保護層の表面におけるＪＩＳ  Ｂ０６０１（２００１）に規定されている粗さ曲線要素の平均長さＲＳｍと前記Ｒｚｊｉｓとの比ＲＳｍ／Ｒｚｊｉｓが２０以下であることが好ましく、５以上１５以下がより好ましい。ＲＳｍ／Ｒｚｊｉｓがかかる範囲内にあることにより、感触をより感じ易くなる（エンボス凹凸模様の深さとその凹凸模様の間隔が丁度感触として感じ易い）効果が得られ易い。
【００７３】
エンボス加工方法は限定されず、例えば表面保護層のおもて面を加熱軟化させてエンボス版により加圧・賦形後、冷却する方法が好ましい方法として挙げられる。
【００７４】
エンボス加工には、公知の枚葉式又は輪転式のエンボス機が用いられる。凹形状としては、例えば、木目板導管溝、石板表面凹凸（花崗岩劈開面等）、布表面テクスチャア、梨地、砂目、ヘアライン、万線条溝等がある。
【００７５】
以下、上述した具体的な実施態様の化粧シートに含まれる、上記に説明した基材シート、絵柄模様層、透明性樹脂層及び表面保護層以外の層について説明する。
【００７６】
透明性接着剤層
透明性樹脂層と絵柄模様層との密着性を高めるため、絵柄模様層上に透明性接着剤層を形成してもよい。透明性接着剤層は、透明性のものであれば特に限定されず、無色透明、着色透明、半透明等のいずれも含む。
【００７７】
接着剤としては特に限定されず、化粧シートの分野で公知の接着剤が使用できる。化粧シートの分野で公知の接着剤としては、例えば、ポリアミド樹脂、アクリル樹脂、酢酸ビニル樹脂等の熱可塑性樹脂、ウレタン系樹脂等の熱硬化性樹脂等が挙げられる。これら接着剤は１種単独で又は２種以上を組み合わせて用いることができる。また、イソシアネートを硬化剤とする二液硬化型ポリウレタン樹脂又はポリエステル樹脂も適用し得る。
【００７８】
透明性接着剤層の厚さは特に限定されないが、厚さが０．１〜３０μｍ程度、好ましくは１〜２０μｍ程度である。
【００７９】
プライマー層
透明性樹脂層の上には、プライマー層を設けてもよい。プライマー層は、公知のプライマー剤を透明性樹脂層の表面に塗布することにより形成できる。プライマー剤としては、例えば、アクリル変性ウレタン樹脂（アクリルウレタン系樹脂）等からなるウレタン樹脂系プライマー剤、ウレタン−セルロース系樹脂（例えば、ウレタンと硝化綿の混合物にヘキサメチレンジイソシアネートを添加してなる樹脂）からなるプライマー剤、アクリルとウレタンのブロック共重合体からなる樹脂系プライマー剤等が挙げられる。プライマー剤には、必要に応じて、添加剤を配合してもよい。添加剤としては、例えば、炭酸カルシウム、クレー等の充填剤、水酸化マグネシウム等の難燃剤、酸化防止剤、滑剤、発泡剤、紫外線吸収剤、光安定剤などが挙げられる。添加剤の配合量は、製品特性に応じて適宜設定できる。
【００８０】
プライマー層の厚さは特に限定されないが、通常０．０１〜１０μｍ、好ましくは０．１〜１μｍ程度である。
【００８１】
艶調整層
本発明の化粧シートには、艶調整層が形成されていてもよい。
【００８２】
本発明の化粧シートに艶調整層が形成されている場合、前記艶調整層は、前記透明性樹脂層上に、前述の表面保護層と隣接するようにして形成される。より具体的には、艶調整層の裏面が前記透明性樹脂層（又は、本発明の化粧シートが前記プライマー層を有する場合は、当該プライマー層）のおもて面と隣接している。
【００８３】
艶調整層は、意匠性の観点から、（１）おもて面側（化粧シート又は化粧板の施工後に視認される面側）の面の一部分に形成されていてもよく、また、（２）おもて面側の全面（面全体）に形成されていてもよい。つまり、艶調整層は、（１）おもて面側の面を基準として、部分的に形成されていてもよく、また、（２）おもて面側の面を基準として、全体に亘って形成されていてもよい。
【００８４】
ここで、艶調整層の艶値をＧＡ、表面保護層の艶値をＧＰとする。本発明の化粧シートが艶調整層を有する場合、艶調整層の艶値ＧＡと前述の表面保護層の艶値ＧＰとの関係は、ＧＰ≠ＧＡである。ここで、本明細書における前記ＧＡと前記ＧＰは、日本工業規格ＪＩＳ  Ｚ８７４１に準拠して測定された値である。具体的には、本発明では、グロス計として日本電色工業株式会社製ＰＧ−３Ｄを用いて、入射角＝６０°の条件で艶値を測定している。なお、本明細書において、艶値を、光沢値又はグロス値ともいう。
【００８５】
前記（１）艶調整層がおもて面側の面の一部分に形成されている場合、又は、前記（２）艶調整層がおもて面側の全面に形成されている場合、のいずれであっても、化粧シート又は化粧板の施工後に視認される面には、艶調整層及び表面保護層の両者が視認され、且つ、前記艶調整層及び前記表面保護層のそれぞれの艶値の関係はＧＰ≠ＧＡである。よって、本発明の化粧シートを被着材に貼着させた際に化粧シート表面に生じる凹凸形状（ダク）の影響はより抑制され、前記化粧シート又は化粧板の意匠性が向上する。そのため、艶調整層が形成されている本発明の化粧シートは、本発明として好ましい態様である。
【００８６】
次に、前記（１）艶調整層がおもて面側の面の一部分に形成されている場合（単に、前記（１）の場合、とも称する）について説明する。前記（１）の場合、化粧シート又は化粧板のおもて面の面積１ｃｍ２当たりに占める艶調整層が形成されている領域の面積の割合は、２０〜８０％であることが好ましい。この場合、艶調整層の前記おもて面（視認される面）側が絵柄状となるように艶調整層が形成されることが好ましい。艶調整層が絵柄状であり、且つ、前記面積の割合が２０〜８０％であることにより、艶調整層と表面保護層の艶差がより明瞭となり、結果として意匠性をさらに向上させ、且つ、前記凹凸形状の影響をさらに抑制することが可能となる。なお、艶調整層が前記絵柄状となるように形成される場合、前記絵柄の種類は特に限定されない。前記絵柄の具体的な種類としては、例えば、前述の絵柄模様層で例示された各種絵柄と同様のものが挙げられる。
【００８７】
本明細書において、化粧シート又は化粧板のおもて面の面積１ｃｍ２当たりに占める艶調整層が形成されている領域（艶調整層が存在する領域）の面積の割合を、艶調整層の占有面積割合と称する場合がある。前記艶調整層の占有面積割合は、艶調整層を形成するための版を作製する段階での製版データから算出している。前記艶調整層の占有面積割合は、当該版の形状から算出することもできる。
【００８８】
前記（１）の場合、前記凹凸形状の影響をさらに抑制する（前記凹凸形状をさらに見え難くする）ために、前記ＧＡと前記ＧＰの関係はＧＡ＜ＧＰが好ましい。より好ましくは、ＧＡ＜ＧＰであり、且つ、ＧＡ≦５である。
【００８９】
艶調整層の形成方法は、特に限定されず、例えば、前述の絵柄模様層と同様、公知の着色剤（染料、顔料等）、ビヒクル等とともに溶剤（又は分散媒）中に溶解（又は分散）させて得られるインキにより形成することができる。着色剤及び溶剤については、それぞれ前述の絵柄模様層における着色剤及び溶剤で例示された着色剤及び溶剤と同様のものを使用することができる。
【００９０】
艶調整層を形成するインキのビヒクルとしてはウレタン系樹脂及び／又はポリビニルアセタール系樹脂を５０質量％以上含有しているものが好ましい。前記ウレタン系樹脂は、ポリオール成分として、アクリルポリオール、ポリエステルポリオール、ポリエーテルポリオール等のポリオールと、イソシアネート成分として、トリレンジイソシアネート、キシレンジイソシアネート、ジフェニルメタンジイソシアネート等の芳香族イソシアネート、イソホロンジイソシアネート、ヘキサメチレンジイソシアネート、水添トリレンジイソシアネート等の脂肪族ないし脂環式イソシアネート等のイソシアネートとを反応させてなるウレタン樹脂（線状に架橋したもの、あるいは、網目状に架橋したもののいずれであってもよい）を挙げることができる。また、ポリビニルアセタール系樹脂は、ポリビニルアルコールとアルデヒド類との縮合（アセタール化）により得られる。ポリビニルアセタール系樹脂としては、ポリビニルホルマール（ホルマール樹脂）、ポリビニルアセトアセタール、ポリビニルプロピオナール、ポリビニルブチラール（ブチラール樹脂）、ポリビニルへキシラール等を挙げることができる。中でも、溶剤に可溶でありインキ化し易く、視覚的凹凸感の発現（視覚的に凹部として認識されること）が良好であるなどの理由から、特にポリビニルブチラールが好ましい。
【００９１】
また、必要に応じて、艶値を調整するため、不飽和ポリエステル系樹脂、アクリル系樹脂、塩化ビニル−酢酸ビニル共重合体等の艶調整樹脂を混合して用いてもよい。艶調整樹脂を使用する場合、その混合割合はビヒクルの全量に対して１０〜５０質量％の範囲が好ましい。また、艶調整層を形成するインキは、無着色であっても、顔料等の着色剤を加えて着色したものであってもよいものである。
【００９２】
また、艶調整層を形成するためのインキに体質顔料を配合してもよい。体質顔料を配合する場合、光の散乱を助長し、前記凹凸形状（ダク）消し効果を一層高めることができる。体質顔料としては特に限定されるものではないが、たとえば、シリカ、タルク、クレー、硫酸バリウム、炭酸バリウム、硫酸カルシウム、炭酸カルシウム、炭酸マグネシウム等から適宜選択される。これらの中で、吸油度、粒径、細孔容積等の材料設計の自由度が高く、意匠性、白さ、インキとしての塗布安定性に優れた材料であるシリカが好ましく、特に微粉末のシリカが好ましい。なお、体質顔料を使用する場合、その含有量は、体質顔料以外のインキ（インキ組成物）１００質量部に対して５〜１５質量部が好ましい。
【００９３】
艶調整層の艶値ＧＡは、上述のビヒクル、艶調整樹脂、着色剤（体質顔料含む）等の各物質の種類を選定する方法；上記各物質の含有量を適宜設定する方法；などによって、調整することができる。
【００９４】
艶調整層の形成に用いる印刷法としては、例えば、前述の絵柄模様層の形成に用いる印刷法と同様、グラビア印刷法、オフセット印刷法、スクリーン印刷法、フレキソ印刷法、静電印刷法、インクジェット印刷法等が挙げられる。また、全面ベタ状の艶調整層を形成する場合は、絵柄模様層の形成における各種コーティング法と同様の方法が挙げられる。
【００９５】
艶調整層がおもて面側の面の一部分に形成されている場合（前記(1)の場合）、艶調整層は絵柄状となるように形成されることが好ましい。特に、艶調整層は、ドット状、格子状、木目導管柄（状）等のパターン状に形成されていることがより好ましい。艶調整層が上記パターン状に形成されていることにより、艶調整層のある領域の艶が、艶調整層以外の領域（艶調整層のない領域）の艶よりも一層艶差が生じるので、凹部があるかのような目の錯覚を生じ独特の立体感として視認される。そのため、前記凹凸形状（ダク）がより一層目立たなくなる。
【００９６】
本発明の化粧シートに前述の絵柄模様層が形成されている場合、艶調整層を当該絵柄模様層の模様に連動（同調）するように形成することが好ましい。例えば、絵柄模様層が木目模様調で形成されている場合、木目導管柄調にパターン印刷して艶調整層を形成することで、より意匠性に優れた化粧シートが得られる。
【００９７】
艶調整層の厚さ（膜厚）としては、印刷適性や表面保護層形成用樹脂組成物との相互作用を考慮すると０．５μｍ〜５μｍが好ましい。
【００９８】
裏面プライマー層
基材シートの裏面（絵柄模様層が積層される面と反対側の面）には、必要に応じて、裏面プライマー層を設けてもよい。例えば、基材シートと化粧板基材とを接着して化粧板を作製する際に効果的である。
【００９９】
裏面プライマー層は、公知のプライマー剤を基材シートに塗布することにより形成できる。プライマー剤としては、例えば、アクリル変性ウレタン樹脂（アクリルウレタン系樹脂）等からなるウレタン樹脂系プライマー剤、ウレタン−セルロース系樹脂（例えば、ウレタンと硝化綿の混合物にヘキサメチレンジイソシアネートを添加してなる樹脂）からなるプライマー剤、アクリルとウレタンのブロック共重合体からなる樹脂系プライマー剤等が挙げられる。プライマー剤には、必要に応じて、添加剤を配合してもよい。添加剤としては、例えば、炭酸カルシウム、クレー等の充填剤、水酸化マグネシウム等の難燃剤、酸化防止剤、滑剤、発泡剤、紫外線吸収剤、光安定剤などが挙げられる。添加剤の配合量は、製品特性に応じて適宜設定できる。
【０１００】
裏面プライマー層の厚さは特に限定されないが、通常０．０１〜１０μｍ、好ましくは０．１〜１μｍ程度である。
【０１０１】
化粧シートの各層に含まれる各種添加剤のベシクル化
本発明の化粧シートの上述の各層に添加される各種添加剤（表面保護層に添加される無機フィラー等）は、当該各種添加剤がベシクル化されていることが好ましい。各種添加剤をベシクル化する方法としては特に限定されず、公知の方法によりベシクル化することができ、中でも超臨界逆相蒸発法が好ましい。
【０１０２】
以下、超臨界逆相蒸発法について詳細に説明する。超臨界逆相蒸発法とは、超臨界状態又は超臨界点以上の温度若しくは圧力条件下の二酸化炭素にベシクルの外膜を形成する物質を均一に溶解させた混合物中に、水溶性または親水性の封入物質としての各種添加剤を含む水相を加えて、一層の膜で封入物質としての各種添加剤を包含したカプセル状のベシクルを形成する方法である。なお、超臨界状態の二酸化炭素とは、臨界温度（３０．９８℃）および臨界圧力（７．３７７３±０．００３０ＭＰａ）以上の超臨界状態にある二酸化炭素を意味し、臨界点以上の温度若しくは圧力条件下の二酸化炭素とは、臨界温度のみ、又は、臨界圧力のみが臨界条件を超えた条件下の二酸化炭素を意味する。当該方法により、直径５０〜８００ｎｍの単層ラメラベシクルを得ることができる。一般に、ベシクルとは、球殻状に閉じた膜構造を有する小胞の内部に液相を含むものの総称であり、特に、外膜がリン脂質等の生体脂質から構成されるものをリポソームと称する。
【０１０３】
上記リン脂質としては、ホスファチジルコリン、ホスファチジルエタノールアミン、ホスファチジルセリン、ホスファチジン酸、ホスファチジルグリセロール、ホスファチジルイノシトール、カルジオリピン、黄卵レシチン、水添黄卵レシチン、大豆レシチン、水添大豆レシチン等のグリセロリン脂質、スフィンゴミエリン、セラミドホスホリルエタノールアミン、セラミドホスホリルグリセロール等のスフィンゴリン脂質が挙げられる。
【０１０４】
外膜を構成する物質としては、また、ノニオン系界面活性剤や、これとコレステロール類若しくはトリアシルグリセロールの混合物等の分散剤を用いることができる。
【０１０５】
上記ノニオン系界面活性剤としては、ポリグリセリンエーテル、ジアルキルグリセリン、ポリオキシエチレン硬化ヒマシ油、ポリオキシエチレンアルキルエーテル、ポリオキシエチレンソルビタン脂肪酸エステル、ソルビタン脂肪酸エステル、ポリオキシエチレンポリオキシプロピレンコポリマー、ポリブタジエン−ポリオキシエチレン共重合体、ポリブタジエン−ポリ２−ビニルピリジン、ポリスチレン−ポリアクリル酸共重合体、ポリエチレンオキシド−ポリエチルエチレン共重合体、ポリオキシエチレン−ポリカプロラクタム共重合体等の１種又は２種以上を用いることができる。
【０１０６】
上記コレステロール類としては、コレステロール、α−コレスタノール、β−コレスタノール、コレスタン、デスモステロール（５，２４−コレスタジエン−３β−オール）、コール酸ナトリウム、コレカルシフェロール等の１種又は２種以上を用いることができる。
【０１０７】
上記リポソームの外膜は、リン脂質と分散剤との混合物から形成されていてもよい。本発明の化粧シートにおいては、外膜をリン脂質から形成したリポソームとすることで、各層の主成分である樹脂組成物と各種添加剤との相溶性を良好なものとすることができる。
【０１０８】
２．化粧板
本発明の化粧板は、厚さ方向において順に、化粧板基材と、化粧シートとを備える積層体から構成される化粧板であって、
（１）前記化粧シートは、厚さ方向において順に、基材シートと、透明性樹脂層と、表面保護層とを備える積層体から構成され、
（２）前記化粧シートは、前記表面保護層の側からエンボス凹凸模様を有し、
（３）前記エンボス凹凸模様の凸部は、凹部と連続的につながる盛り上がり部分であり、当該凸部は前記エンボス凹凸模様を有していない部分の前記表面保護層の表面を基準面として当該基準面から突出しており、
（４）前記表面保護層の表面におけるＪＩＳ  Ｂ０６０１（２００１）に規定されている粗さ曲線の最大山高さＲｐが３０μｍ以上である、
ことを特徴とする。
【０１０９】
図３に、化粧板基材１０上に本発明の化粧シート１（表面保護層側とは反対面と化粧板基材１０とを貼り合わせる）がこの順に積層された化粧板の一例を示す。
【０１１０】
化粧板基材としては限定的ではないが、例えば、中密度木質繊維板、高密度木質繊維板、パーティクルボード、針葉樹合板、広葉樹合板、早成樹合板、コルクシート、コルク含有複合基材、熱可塑性樹脂板（ポリ塩化ビニル樹脂、ポリプロピレン樹脂、ポリエチレン樹脂、アクリル樹脂等を主成分とする基板）等の少なくとも１種が挙げられる。
【０１１１】
ここで、針葉樹としては、例えば、椴松、唐松、蝦夷松、杉、ヒノキ、パイン、セコイヤ、トウヒ等が挙げられる。広葉樹としては、例えば、ラワン、シナ、カバ、セン、ブナ、ナラ、メランチ等が挙げられる。また、早成樹としては、ポプラ、ファルカタ、アカシア、カメレレ、ユーカリ、ターミナリア等が挙げられる。
【０１１２】
針葉樹合板、広葉樹合板、早成樹合板等の木質合板を用いる場合の木質単板の積層数（プライ数）は限定的ではないが、通常３〜７枚が好ましく、５〜７枚がより好ましい。また、木質合板作製時に用いる接着剤も限定されず、公知の木工用接着剤が広く使用できる。接着剤としては、例えば、ポリ酢酸ビニル、ポリ塩化ビニル、塩化ビニル−酢酸ビニル共重合体、エチレン−アクリル酸共重合体、アイオノマー、ブタジエン−アクリルニトリルゴム、ネオプレンゴム、天然ゴム等を有効成分とする接着剤が挙げられる。また、熱硬化型接着剤として、メラミン系、フェノール系、ユリア系（酢酸ビニル−尿素系など）等の接着剤も挙げられる。
【０１１３】
コルクシートとしては、例えば、化粧材を床材（フロアー材）として使用した際に良好な歩行感を与えることができるものであれば特に限定されず、コルクシート自体は種々の市販品を用いることができる。
【０１１４】
本発明で用いるコルクシートとしては、コルク樫の樹皮のコルク組織を剥離及び加工した弾力性に富む素材であるいわゆる天然コルクだけでなく、コルクに似せて作られたいわゆる合成コルクのいずれも用いることができる。
【０１１５】
コルクシートの密度としては、０．１〜０．５ｇ／ｃｍ３程度が好ましく、０．２〜０．５ｇ／ｃｍ３程度がより好ましい。
【０１１６】
コルクシートの厚さとしては、化粧材に良好な歩行感を与える点では１．５ｍｍ以上が好ましく、２．０〜２．５ｍｍ程度がより好ましい。
【０１１７】
なお、コルクシートは単層であってもよく、弾性率や密度が異なる複数のコルクシートの積層体であってもよい。
【０１１８】
コルク含有複合基材としては、コルクシートと他の材質（例えば、中密度木質繊維板、高密度木質繊維板）とを積層し貼り合わせたものから得られる複合材などが挙げられる。
【０１１９】
化粧板基材の厚さは限定的ではないが、２〜１５ｍｍ程度が好ましく、２〜１２ｍｍ程度がより好ましい。
【０１２０】
化粧シート及び化粧板基材を積層する積層方法は限定的でなく、例えば接着剤によりそれぞれを貼着する方法等を採用することができる。接着剤は、被着材の種類等に応じて公知の接着剤から適宜選択すればよい。例えば、ポリ酢酸ビニル、ポリ塩化ビニル、塩化ビニル−酢酸ビニル共重合体、エチレン−アクリル酸共重合体、アイオノマー等のほか、ブタジエン−アクリルニトリルゴム、ネオプレンゴム、天然ゴム等が挙げられる。これら接着剤は、単独で又は２種以上を組み合わせて用いる。本発明は、化粧板基材上に少なくとも本発明の化粧シートを層構成がこの順となるように積層する工程を有する化粧板の製造方法の発明も包含する。
【０１２１】
このようにして製造された化粧板は、例えば、壁、天井、床等の建築物の内装材；バルコニー、ベランダ等の外装材；窓枠、扉、手すり等の建具の表面化粧板や家具；又は弱電、ＯＡ機器等のキャビネットの表面化粧板等に用いることができる。特に、上記化粧板は床用化粧材として好適に用いることができる。
【実施例】
【０１２２】
以下に実施例及び比較例並びに試験例を示して本発明を具体的に説明する。但し、本発明は実施例に示す内容に限定されない。【０１２３】
実施例１
基材シートとして６０μｍ厚のポリプロピレンフィルムを用意し、基材シートの裏面に裏面プライマー層（厚さ２μｍ）を形成して、基材シートのおもて面に、厚さ２μｍとなるように絵柄模様層をグラビア印刷により形成した。絵柄模様層上にウレタン系樹脂を用いて厚さ２μｍとなるように透明性接着剤層を形成した。接着剤層上に、厚さ１００μｍとなるように透明ポリプロピレン系樹脂のシートを押し出しラミネート方式で積層し、透明性樹脂層を形成した。【０１２４】
次いで、その表面にコロナ放電処理を施した後、２液硬化型ウレタン樹脂を塗工することによりプライマー層（表面保護層形成用プライマー層、厚さ２μｍ）を形成した。【０１２５】
プライマー層のおもて面に、ウレタンアクリレート系電子線硬化型樹脂（ＥＢ樹脂）を硬化後厚さ３０μｍ（下層１５μｍ、上層１５μｍ）となるようにグラビアコート方式で多層塗工した後、酸素濃度２００ｐｐｍ以下の環境下、電子線照射装置を用いて加速電圧１７５ＫｅＶ、５Ｍｒａｄの条件で電子線を照射して、電子線硬化型樹脂を硬化させることで表面保護層を形成した。【０１２６】
下層の形成に用いる電子線硬化型樹脂は、塗膜厚さ以下の粒子径のシリカ微粒子（粒子径６μｍ）を電子線硬化型樹脂１００質量部に対して３０質量部含有していた。また、上層の形成に用いる電子線硬化型樹脂は、塗膜厚さ以下の粒子径のシリカ微粒子（粒子径１２μｍ）を電子線硬化型樹脂１００質量部に対して１０質量部含有し、且つ、塗膜厚さより大きい粒子径のシリカ微粒子（粒子径２０μｍ）を電子線硬化型樹脂１００質量部に対して１０質量部含有していた。なお、硬化後の厚さは３０μｍ（下層１５μｍ、上層１５μｍ）であった。【０１２７】
上述のようにして形成された表面保護層を、赤外線非接触方式のヒーターで加熱することにより、基材シート及び透明性樹脂層を軟化させて、直ちに熱圧によるエンボス加工を行い、表面保護層上に木目模様の凹凸模様（木目１）を形成し、化粧シートを作製した。【０１２８】
実施例２
エンボス加工を木目模様の凹凸模様（木目２）とした以外は実施例１と同様にして化粧シートを作製した。【０１２９】
実施例３
基材シートとして６０μｍ厚のポリプロピレンフィルムを用意し、基材シートの裏面に裏面プライマー層（厚さ２μｍ）を形成して、基材シートのおもて面に、厚さ２μｍとなるように絵柄模様層をグラビア印刷により形成した。絵柄模様層上にウレタン系樹脂を用いて厚さ２μｍとなるように透明性接着剤層を形成した。接着剤層上に、厚さ１００μｍとなるように透明ポリプロピレン系樹脂のシートを押し出しラミネート方式で積層し、透明性樹脂層を形成した。【０１３０】
次いで、その表面にコロナ放電処理を施した後、２液硬化型ウレタン樹脂を塗工することによりプライマー層（表面保護層形成用プライマー層、厚さ２μｍ）を形成した。【０１３１】
プライマー層のおもて面に、ウレタンアクリレート系電子線硬化型樹脂（ＥＢ樹脂）を硬化後厚さ１５μｍとなるようにグラビアコート方式で単層塗工した後、酸素濃度２００ｐｐｍ以下の環境下、電子線照射装置を用いて加速電圧１７５ＫｅＶ、５Ｍｒａｄの条件で電子線を照射して、電子線硬化型樹脂を硬化させることで表面保護層を形成した。【０１３２】
前記に用いる電子線硬化型樹脂は、塗膜厚さ以下の粒子径のシリカ微粒子（粒子径１２μｍ）を電子線硬化型樹脂１００質量部に対して１０質量部含有し、且つ、塗膜厚さより大きい粒子径のシリカ微粒子（粒子径２０μｍ）を電子線硬化型樹脂１００質量部に対して１０質量部含有していた。【０１３３】
上述のようにして形成された表面保護層を、赤外線非接触方式のヒーターで加熱することにより、基材シート及び透明性樹脂層を軟化させて、直ちに熱圧によるエンボス加工を行い、表面保護層上に木目模様の凹凸模様（木目３）を形成し、化粧シートを作製した。【０１３４】
実施例４
基材シートとして１００μｍ厚のＰＥＴ−Ｇ系樹脂フィルムを用意し、基材シートの裏面に裏面プライマー層（厚さ２μｍ）を形成して、基材シートのおもて面に、厚さ２μｍとなるように絵柄模様層をグラビア印刷により形成した。絵柄模様層上にウレタン系樹脂を用いて２μｍ厚さとなるように透明性接着剤層を形成した。接着剤層上に、厚さ１００μｍの透明ＰＥＴ−Ｇ系樹脂フィルムをラミネート方式で積層し、透明性樹脂層を形成した。【０１３５】
次いで、その表面にコロナ放電処理を施した後、２液硬化型ウレタン樹脂を塗工することによりプライマー層（表面保護層形成用プライマー層、厚さ２μｍ）を形成した。【０１３６】
プライマー層のおもて面に、ウレタンアクリレート系電子線硬化型樹脂（ＥＢ樹脂）を硬化後厚さ１５μｍとなるようにグラビアコート方式で単層塗工した後、酸素濃度２００ｐｐｍ以下の環境下、電子線照射装置を用いて加速電圧１７５ＫｅＶ、５Ｍｒａｄの条件で電子線を照射して、電子線硬化型樹脂を硬化させることで表面保護層を形成した。【０１３７】
前記に用いる電子線硬化型樹脂は、塗膜厚さ以下の粒子径のシリカ微粒子（粒子径１２μｍ）を電子線硬化型樹脂１００質量部に対して１０質量部含有し、且つ、塗膜厚さより大きい粒子径のシリカ微粒子（粒子径２０μｍ）を電子線硬化型樹脂１００質量部に対して１０質量部含有していた。【０１３８】
上述のようにして形成された表面保護層を、赤外線非接触方式のヒーターで加熱することにより、基材シート及び透明性樹脂層を軟化させて、直ちに熱圧によるエンボス加工を行い、表面保護層上に木目模様の凹凸模様（木目１）を形成し、化粧シートを作製した。【０１３９】
比較例１
基材シートとして６０μｍ厚のポリプロピレンフィルムを用意し、基材シートの裏面に裏面プライマー層（厚さ２μｍ）を形成して、基材シートのおもて面に、厚さ２μｍとなるように絵柄模様層をグラビア印刷により形成した。絵柄模様層上にウレタン系樹脂を用いて２μｍ厚さとなるように透明性接着剤層を形成した。接着剤層上に、厚さ８０μｍとなるように透明ポリプロピレン系樹脂のシートを押し出しラミネート方式で積層し、透明性樹脂層を形成した。【０１４０】
次いで、その表面にコロナ放電処理を施した後、２液硬化型ウレタン樹脂を塗工することによりプライマー層（表面保護層形成用プライマー層、厚さ２μｍ）を形成した。【０１４１】
プライマー層のおもて面に、ウレタンアクリレート系電子線硬化型樹脂（ＥＢ樹脂）を硬化後厚さ１５μｍとなるようにグラビアコート方式で単層塗工した後、酸素濃度２００ｐｐｍ以下の環境下、電子線照射装置を用いて加速電圧１７５ＫｅＶ、５Ｍｒａｄの条件で電子線を照射して、電子線硬化型樹脂を硬化させることで表面保護層を形成した。【０１４２】
前記に用いる電子線硬化型樹脂は、塗膜厚さ以下の粒子径のシリカ微粒子（粒子径１２μｍ）を電子線硬化型樹脂１００質量部に対して１０質量部含有し、且つ、塗膜厚さより大きい粒子径のシリカ微粒子（粒子径２０μｍ）を電子線硬化型樹脂１００質量部に対して１０質量部含有していた。【０１４３】
上述のようにして形成された表面保護層を、赤外線非接触方式のヒーターで加熱することにより、基材シート及び透明性樹脂層を軟化させて、直ちに熱圧によるエンボス加工を行い、表面保護層上に木目模様の凹凸模様（木目４）を形成し、化粧シートを作製した。【０１４４】
比較例２
エンボス加工を木目模様の凹凸模様（木目５）とした以外は比較例１と同様にして化粧シートを作製した。【０１４５】
上記実施例１〜４及び比較例１〜２の詳細を下記表１に示す。
【表１】
2018062340.tif 000003
【０１４６】
〔表１中、ＰＰはポリプロピレンを示す。また、ＰＥＴ−ＧはＰＥＴ（ポリエチレンテレフタレート）の原料であるエチレングリコールの一部をシクロヘキサンジメタノールに換えて合成したＰＥＴを示す。〕
実施例２（木目２）及び比較例１（木目４）の断面写真（本明細書への添付は省略）によれば、実施例２はＲｚ＝１５１μｍの深いエンボスが施されており、凹凸模様が明確に確認できる。他方、比較例１はＲｚ＝３６μｍのエンボス（実施例２よりも浅いエンボス）が施されており、凹凸模様は明確に確認できない。【０１４７】
化粧板の作製
２．５ｍｍの中密度木質繊維板（以下、ＭＤＦ）を化粧板基材Ａとして用意した。化粧板基材Ａの硬さは、直径１ｃｍの円柱状の金属を３ｋｇ／ｃｍ２で押しつけた際のへこみ量が４４μｍであった。【０１４８】
また、コルク複合基材（厚さ１ｍｍのコルクシートと厚さ４ｍｍのＭＤＦとの積層体）を化粧板基材Ｂとして用意した。化粧板基材Ｂの硬さ（コルクシート側）は、直径１ｃｍの円柱状の金属を３ｋｇ／ｃｍ２で押しつけた際のへこみ量が１２２μｍであった。【０１４９】
化粧板基材Ａ、Ｂ（Ｂはコルクシート側に化粧シートを貼り合わせる）のそれぞれにエマルション接着剤（２液硬化）を塗布した。次いで、各化粧シートをその上にロールラミネートし、３ｋｇ／ｃｍ２の圧力で３０分間プレスし、室温で２日間養生することにより化粧板を作製した。【０１５０】
試験例１
各化粧板について、外観（エンボス潰れ、感触及び仕上がり（ダクの発生の程度））、耐傷性及び滑り性について試験を行った。試験方法は下記の通りであり、試験結果は下記表２（化粧板基材Ａ）、表３（化粧板基材Ｂ）に示した。
≪表面粗さ測定≫
ＳＵＲＦＣＯＭ  ＦＬＥＸ−５０Ａ（株式会社東京精密製）により測定した。【０１５１】
Ｒｚｊｉｓは、ＪＩＳ  Ｂ０６０１（１９９４）に記載される十点平均粗さ（Ｒｚ９４）であり、上記測定機を用いてＪＩＳ  Ｂ０６０１（２００１）に準拠し測定した。【０１５２】
Ｒｐは、ＪＩＳ  Ｂ０６０１（２００１）に規定されている最大山高さである。【０１５３】
Ｒｚは、ＪＩＳ  Ｂ０６０１（２００１）に規定されている最大高さである。【０１５４】
ＲＳｍは、ＪＩＳ  Ｂ０６０１（２００１）に規定されている粗さ曲線要素の平均長さである。
≪エンボス潰れ≫
化粧板のエンボス凹凸模様の手触りによりエンボスの潰れを評価した。具体的には、２０代〜４０代の成人男女１５人が各化粧板のエンボス凹凸模様を手触りで評価した。【０１５５】
○：成人男女１０人以上がエンボスが潰れていないと感じたもの、
×：上記○に該当しないもの。
≪感  触≫
化粧板のエンボス凹凸模様の感触を手触りにより評価した。具体的には、２０代〜４０代の成人男女１５人が各化粧板のエンボス凹凸模様の感触を手触りで評価した。【０１５６】
○：成人男女１０人以上が凹凸感に優れると感じたもの、
△：成人男女７〜９人が凹凸感に優れると感じたもの、
×：上記○、△に該当しないもの。
≪仕上がり（ダクの発生の程度）≫
各化粧板の表面のダクの発生の程度を目視にて評価した。【０１５７】
○：化粧板基材の凹凸が認められないもの、
△：化粧板基材の凹凸が若干認められるもの（許容範囲）、
×：化粧板基材の凹凸が明確に認められるもの。
≪耐傷性≫
ＪＩＳ  Ｋ  ５６００−５−５（１９９０）に準拠してクレメンス硬度を測定した。【０１５８】
試験片表面を引っ掻く針としては、ダイヤモンド製を使用し、試験片表面に白化傷が発生する荷重を調べた。なお、１０ｇ単位で荷重を増加させて白化傷が発生した際の荷重に応じて○、△又は×と評価した。【０１５９】
○：９０ｇ以上、
△：６０〜８０ｇ（許容範囲）、
×：５０ｇ以下。
（滑り性）
ポータブル摩擦計  ＨＥＩＤＯＮ  トライボギア  ミューズ  ＴＹＰＥ：９４ｉ（新東科学株式会社  製）を用い、接触子を平織り綿で被覆した状態で試験片表面の静摩擦係数の実測値を測定した。 【０１６０】
【表２】
2018062340.tif 000004
【０１６１】
【表３】
2018062340.tif 000005
【０１６２】
表２及び表３の結果から明らかな通り、表面保護層側から本発明で規定する特定のエンボス凹凸模様を有する実施例１〜４の化粧シートを用いた各化粧板は、深いエンボス形状を賦型しているにも拘わらず、被着材に貼り合わせた際のエンボス形状の潰れが抑制されていることでエンボス形状に基づく感触に優れており、かつダクの発生の程度が実使用の許容範囲に収まっている。【０１６３】
他方、比較例１の化粧シートは、実施例１〜４と比べて元から浅いエンボス形状を賦型しているため、被着材に貼り合わせた際のエンボス形状の潰れは認められないが、浅いエンボス形状ゆえに感触に欠けるとともに、粗さ曲線の最大山高さＲｐが規定範囲を外れている点で柔らかい化粧板基材Ｂに貼り合わせた場合にはダクの発生が明確に認められる。【０１６４】
また、比較例２の化粧シートは、実施例１〜４と比べると浅いエンボス形状であるが、Ｒｚｊｉｓが５１μｍであり一般に深いエンボス形状の位置づけである。比較例２の化粧シートは、粗さ曲線の最大山高さＲｐが規定範囲を外れているため、硬い化粧板基材Ａに貼り合わせた際にはエンボス形状の潰れが確認されて感触が低下し、柔らかい化粧板基材Ｂに貼り合わせた際にはダクの発生が明確に認められる。【０１６５】
よって、硬い被着材及び柔らかい被着材のいずれにも貼り合わせることができ、ダクの発生を許容範囲以上に確保でき、エンボス形状に基づく感触を含めた意匠性を発揮するためには、粗さ曲線の最大山高さＲｐを含む、本発明で規定する特定のエンボス凹凸模様を有することが必要であることが分かる。
【符号の説明】
【０１６６】
１．化粧シート
２．基材シート
３．絵柄模様層
４．透明性樹脂層
５．表面保護層（下層）
６．表面保護層（上層）
７．透明性接着剤層
８．プライマー層
９．裏面プライマー層
１０．化粧板基材
１１．化粧板
Ａ．微粒子Ａ
Ｂ．微粒子Ｂ
Ｃ．エンボス凹凸模様の凸部
Ｄ．エンボス凹凸模様の凹部
ｔ．化粧シート厚さ
ｄ．エンボス模様の深さ
Ｔ１．透明性樹脂層の厚さ
Ｔ２．表面保護層の厚さ
【図１】
2018062340.tif 000006
【図２】
2018062340.tif 000007
【図３】
2018062340.tif 000008
【図４】
2018062340.tif 000009
【国際調査報告】
2018062340.tif 000010
2018062340.tif 000011
2018062340.tif 000012
2018062340.tif 000013